(57)【特許請求の範囲】
【請求項１】
紙管にプリプレグを巻付けたロール状プリプレグのパッケージにおいて、
前記紙管に該紙管の吸湿防止用の非透湿フィルムを複数回巻装し、該非透湿フィルム上に前記プリプレグを直接巻付けるようにし、
しかもプリプレグの巻始め側端部を巻装された前記非透湿フィルムの外周部であって巻終り端よりも巻始め側の部位と前記非透湿フィルムの巻終り端との間に挿入して巻込んで紙管に止着するとともに、前記紙管に巻装された前記プリプレグを非透湿性バッグに収納して密封包装することを特徴とするロール状プリプレグのパッケージ。
【請求項２】
前記非透湿フィルムが１５〜１００μｍの厚さの高分子フィルムであって、前記紙管に２〜６回巻装されることを特徴とする請求項１に記載のロール状プリプレグのパッケージ。
【請求項３】
前記プリプレグの巻始め側端部が前記非透湿フィルムに紙管の円周方向に３０〜２７０度の角度で巻込まれることを特徴とする請求項１に記載のロール状プリプレグのパッケージ。
【発明の詳細な説明】
【０００１】
【発明の属する技術分野】
本発明はロール状プリプレグのパッケージに係り、とくに紙管にプリプレグを巻付けたロール状プリプレグのパッケージに関する。
【０００２】
【従来の技術】
炭素繊維に代表される強化繊維によって補強された樹脂成形体の成形のための中間原料として、プリプレグが広く用いられている。プリプレグは、炭素繊維等の強化繊維を所定の構造あるいは配向とし、エポキシ樹脂等のマトリックス樹脂を含浸させて半硬化状態にしたものである。このようなプリプレグは通常シート状の形状をなし、例えば特開平６−２９８４６１号公報に開示されているように、巻芯に巻装されたロール体から成るパッケージ、すなわちロール状プリプレグのパッケージとして供給される。
【０００３】
【発明が解決しようとする課題】
紙管を巻装芯として用いたパッケージにおいては、その上にプリプレグが巻装されている紙管が保管中に吸湿し、これによってプリプレグの表面に接合されている離型紙が膨張してプリプレグを構成する強化繊維が離型紙から浮いたり、樹脂の沈み浮き等によってプリプレグにタックがなくなるという問題を生ずる。
【０００４】
このような問題を解消するために、紙管に油紙類を巻付ける方法が提案されているが、コストの増大をもたらす。また油紙に代えて離型紙を紙管に巻くことも考察されるが、離型紙は段差の解消にはつながるものの吸湿防止効果が低く、このために離型紙の膨張やタックの防止効果がない。
【０００５】
紙管に代えて塩化ビニール樹脂管やアルミニウム合金製管を使用することも考察されるが、これらは何れもコストの増大につながる。また塩化ビニール樹脂製芯管は衝撃に弱い欠点がある。
【０００６】
またプリプレグはその厚さが比較的厚いために、巻装芯の材質にかかわらず、プリプレグの厚さによって巻始め部分がその外側に巻装されるプリプレグに対して段差を形成し、これによってプリプレグの表面に周期的に幅方向に延びる筋が形成される。このような筋は成形の際における欠陥につながり、あるいはまた成形の際に必要以上に高い圧力を加えなければならないという問題を生ずる。
【０００７】
本発明はこのような問題点に鑑みてなされたものであって、巻装芯として紙管を用いた場合における吸湿防止とプリプレグの巻始め部分による段差に伴うプリプレグの表面の筋の発生を防止するようにしたロール状プリプレグのパッケージを提供することを目的とする。
【０００８】
【課題を解決するための手段】
本願の一発明は、紙管にプリプレグを巻付けたロール状プリプレグのパッケージにおいて、
前記紙管に該紙管の吸湿防止用の非透湿フィルムを複数回巻装し、該非透湿フィルム上に前記プリプレグを直接巻付けるようにし、
しかもプリプレグの巻始め側端部を巻装された前記非透湿フィルムの外周部であって巻終り端よりも巻始め側の部位と前記非透湿フィルムの巻終り端との間に挿入して巻込んで紙管に止着するとともに、前記紙管に巻装された前記プリプレグを非透湿性バッグに収納して密封包装することを特徴とするロール状プリプレグのパッケージに関するものである。
【０００９】
ここで前記非透湿フィルムが１５〜１００μｍの厚さの高分子フィルムであって、前記紙管に２〜６回巻装されてよい。また前記プリプレグの巻始め側端部が前記非透湿フィルムに紙管の円周方向に３０〜２７０度の角度で巻込まれてよい。
【００１０】
本願の好ましい態様は、プリプレグの巻装芯を構成する紙管の吸湿防止と、紙管に巻装されたプリプレグの巻始め部分の段差によるプリプレグの表面に生ずる筋の発生とを防止することを目的とするものであって、紙管に特定の厚さの非透湿フィルムを巻装し、しかもプリプレグの巻始め部分を非透湿フィルムに巻込むことによって紙管に止着し、紙管に対する吸湿防止効果と、巻筋のない良好なプリプレグを提供することを特徴とする。また非透湿フィルムにプリプレグの巻始め側端部を巻込んで紙管に止着することによって、プリプレグの巻始め側端部をテープ等によって紙管に止着することが不要になる。従ってこのようなプリプレグを使用した場合には、プリプレグをその最後まで、すなわち巻始め端まで完全に利用することが可能になり、プリプレグの有効利用につながる。
【００１１】
ここでプリプレグが巻装される紙管は巻装されるプリプレグの圧力に耐えるものであれば通常の紙管であってよく、例えば内径が５０〜５００ｍｍであって、肉厚が１ｍｍ〜２０ｍｍの厚さの紙管であってよい。このような紙管は、巻装されるプリプレグの幅とほぼ同じ長さに切断された状態で用いられる。
【００１２】
このような紙管上に巻付けられる非透湿フィルムとしては、ナイロン、ポリエステル等の各種の非透湿性樹脂フィルムが好適に用いられる。フィルムの透湿度は３０ｇ／ｍ2 ・２４ｈｒ  以下、より好ましくは２５ｇ／ｍ2 ・２４ｈｒ以下であってよい。ここでとくにプリプレグの巻始め部分の段差による筋の発生を防止するために、好ましくは腰のあるフィルムが選択されてよい。またこのような非透湿フィルムは、その厚さが２０〜５０μｍであって、周回したときの重なりの合計の厚さが１００〜１５０μｍの値のものが好ましい。非透湿フィルムの厚さが薄いと腰が弱くなるためにプリプレグの巻始め部分の段差による筋ができ易くなる。これに対して非透湿フィルムそれ自体の厚さがあまり厚いと、このフィルムの巻始め部分の段差によって筋が発生する可能性があるために、極端に厚いフィルムを用いないようにすることが好ましい。
【００１３】
このような非透湿フィルムが周回された紙管に巻装されるプリプレグとしては、一方向プリプレグ、０度／９０度プリプレグ、織物プリプレグ等の各種のプリプレグであってよい。とくに織物プリプレグはその表面に凹凸があるために吸湿し易く、本発明を適用することによる防湿効果は極めて大きい。
【００１４】
このような発明の態様によれば、とくに紙管の上に直接巻かれる非透湿フィルムによって紙管の吸湿防止が図られる。またプリプレグの巻始め側端部を非透湿フィルムに巻込むことによってプリプレグの巻始め側端部による段差が減少し、この段差に伴うプリプレグの筋の発生が抑制される。また非透湿フィルムが再利用可能であるばかりか、非透湿フィルムによって吸湿が防止される紙管も繰返し使用が可能になってコストの低減につながる。
【００１５】
【発明の実施の形態】
図１および図２に示すように、本実施の形態のロール状プリプレグのパッケージは、プリプレグ１０を紙管１１に巻装したものである。ここでプリプレグ１０は炭素繊維等の補強繊維を一方向に配列し、あるいはまた織物とし、エポキシ樹脂等のマトリックス樹脂を含浸させたシート状体であって、少なくともその一方の面に離型紙が接合された構造をなしている。
【００１６】
図３はこのようなプリプレグ１０のパッケージを製作するための工程を順を追って示しており、ここでは巻装芯として紙管１１が用いられる。紙管１１は円筒状をなし、所定の肉厚を有している。そしてこのような紙管１１の外表面に図３Ｂに示すように例えばポリエステルフィルム１５が巻装される。ここでポリエステルフィルム１５はその厚みが２０〜５０μｍの範囲内であって、紙管１１の外周部に複数回、例えば５回巻装される。さらにプリプレグ１０の巻始め側端部は図３Ｃに示すように、ポリエステルフィルム１５に巻込まれた状態で紙管１１に止着される。そしてポリエステルフィルム１５によって巻始め側端部が紙管１１に止着されたプリプレグ１０がこの紙管１１の外周面上に渦巻状に巻装され、これによってロール状プリプレグのパッケージが得られる。
【００１７】
【実施例】
実施例１
内径が３００ｍｍであって肉厚が５ｍｍの図３Ａに示すような円筒状の紙管１１を巻装芯として用いた。そしてこのような紙管１１の外周面上に厚さが３０μｍで透湿度が２１ｇ／ｍ2 ・２４ｈｒのテトロンフィルム（ポリエステルフィルム）１５を図３Ｂに示すように５周回巻付けた。従ってこの場合のテトロンフィルムの使用長はこの紙管１１の外周長の５倍になる。またこのときのテトロンフィルムの全体の巻厚は３０×５＝１５０μｍとなる。
【００１８】
東邦レーヨン株式会社製一方向プリプレグ  ベスファイト（繊維目付１２０ｇ／ｍ2 、樹脂含有率が３７重量％、総目付１９０ｇ／ｍ2 、成形厚さが０．１２５ｍｍ）をこの紙管１１の外周面に巻装した。このときにプリプレグ１０の巻始め側の約３０ｃｍの部分を図３Ｃに示すように上記テトロンフィルム１５に巻込んで止着した。そしてこの後に上記プリプレグ１０を１００ｍの長さにロール巻とした。巻上ったパッケージをポリエチレンの袋から成るバッグに密封包装した。このようなパッケージを５℃の冷蔵庫に２週間保管したところ、このプリプレグは樹脂の沈み込みや繊維浮き等の発生がなく、当初の良好な状態を維持していた。また巻装された紙管１１に対する吸湿がなく、テトロンフィルム１５とともに再利用可能な状態であった。
【００１９】
実施例２
内径が３００ｍｍであって肉厚が５ｍｍの紙管１１の外周面上に厚さが３０μｍのテトロンフィルムを５周巻装した。従ってテトロンフィルム１５の巻厚は１５０μｍになった。
【００２０】
このようなプリプレグに、東邦レーヨン株式会社製織物プリプレグ  Ｗ３１０１（繊維目付２００ｇ／ｍ2 、樹脂含有率４０重量％、成形厚さ０．２２０ｍｍ、プリプレグ幅１０００ｍｍ）をその巻始め部分の３０ｃｍをテトロンフィルム１５に巻込んだ状態で紙管１１上にロール状に巻取り、５０ｍのプリプレグのロール状のパッケージとした。このようなパッケージはポリエチレン袋から成るバッグに密封包装した。
【００２１】
このようなロール状のプリプレグのパッケージを５℃の冷蔵庫に２週間保管した。そして２週間経過したところで冷蔵庫から取出してみたところ、織物プリプレグは樹脂の沈み込みや繊維浮きがなく、当初の良好なプリプレグとしての性状を維持していることが確認された。また紙管１１に対する吸湿がなく、テトロンフィルム１５とともに再利用可能な状態にあった。
【００２２】
比較例
内径が３００ｍｍで肉厚が５ｍｍの円筒状の紙管の外周面上に厚さが３８μｍの両面シリコン塗布離型紙を５周巻付けた。そして実施例２で用いたと同じ織物プリプレグの巻始め側端部を離型紙上にテープ止めした状態で紙管に巻装し、５０ｍのロール巻としたパッケージを得た。このようなパッケージをポリエチレン袋に収納して密封包装した。
【００２３】
このようなプリプレグのパッケージを内部が５℃に維持される冷蔵庫内に収納して２週間保管した。２週間後に冷蔵庫から取出して観察したところ、樹脂の浮き込みが若干見られ、プリプレグの表面がドライになっていることが判明した。すなわちプリプレグの最初の良好な性状が維持されていなかった。また離型紙が膨潤し、厚さが９０μｍの値に達していた。さらにプリプレグの繊維の浮きが見られた。巻装芯を構成する紙管の表面は吸湿が観察された。
【００２４】
【発明の効果】
本願の主要な発明は、紙管にプリプレグを巻付けたロール状プリプレグのパッケージにおいて、紙管に該紙管の吸湿防止用の非透湿フィルムを複数回巻装し、該非透湿フィルム上にプリプレグを直接巻付けるようにし、しかもプリプレグの巻始め側端部を巻装された非透湿フィルムの外周部であって巻終り端よりも巻始め側の部位と非透湿フィルムの巻終り端との間に挿入して巻込んで紙管に止着するとともに、紙管に巻装されたプリプレグを非透湿性バッグに収納して密封包装するようにしたものである。
【００２５】
従ってこのようなロール状プリプレグのパッケージによれば、巻装された非透湿フィルムによって紙管の吸湿が防止される。またプリプレグの巻始め部分が非透湿フィルムに巻込んで紙管に止着されているために、プリプレグの巻始め側端部によって生ずる段差でその上に巻付けられるプリプレグに幅方向の筋が形成され難くなる。またプリプレグをテープ等によって紙管に止着する必要がなくなる。しかもプリプレグの巻始め側端部がフィルムに巻込んで紙管に止着されているために、使用時において巻始め側端部まで完全にプリプレグを巻戻して利用することが可能になる。
【図面の簡単な説明】
【図１】ロール状プリプレグのパッケージの外観斜視図である。
【図２】同プリプレグのパッケージの縦断面図である。
【図３】紙管にプリプレグを巻装する動作を示す要部拡大断面図である。
【符号の説明】
１０  プリプレグ
１１  紙管
１５  ポリエステルフィルム
【図１】
0004422872.tif 000002
【図２】
0004422872.tif 000003
【図３】
0004422872.tif 000004